КАТАЛИЗАТОРЫ ДЛЯ УМЕНЬШЕНИЯ ВЫБРОСОВ АММИАКА С ВЫХЛОПНЫМИ ГАЗАМИ ОТ СЖИГАНИЯ БОГАТОЙ ТОПЛИВНОЙ СМЕСИ

3
1. Система для уменьшения выбросов аммиака (NH), содержащая:
(a) первый компонент, содержащий первую подложку и расположенный на ней тройной катализатор, где первый компонент расположен на входе и сообщается по текучей среде со вторым компонентом, содержащим вторую подложку и расположенный на ней катализатор окисления аммиака, где упомянутый катализатор окисления аммиака содержит мелкопористое молекулярное сито, содержащее, по меньшей мере, один переходный металл; и
(b) вход для кислородсодержащего газа, расположенный между упомянутыми первым и вторым компонентами.
2. Система по п.1, дополнительно содержащая:
(c) первый поступающий газообразный поток, содержащий выхлопные газы, получаемые в процессе сжигания богатых топливных смесей, где упомянутый поступающий поток поступает на вход первого компонента и сообщается по текучей среде с первым компонентом; и
(d) трубопровод, расположенный между первым и вторым компонентами, и сообщающийся по текучей среде с первым и вторым компонентами, и сообщающийся по текучей среде с упомянутым входом для кислородсодержащего газа.
3. Система по п.2, в которой упомянутый вход для кислородсодержащего газа содержит второй поступающий газообразный поток.
4. Система по п.1, в которой мелкопористое молекулярное сито выбрано из группы, состоящей из алюмосиликатных молекулярных сит, металлзамещенных алюмосиликатных молекулярных сит, алюмофосфатных (AlPO) молекулярных сит, металлзамещенных алюмофосфатных (MeAlPO) молекулярных сит, кремнеалюмофосфатных (SAPO) молекулярных сит, металлзамещенных кремнеалюмофосфатных (MeAPSO) молекулярных сит и их смесей.
5. Система по п.1, в которой мелкопористое молекулярное сито выбрано из группы типов структурного скелета (Framework Types), состоящей из СНА, LEV, ERI, ΑΕΙ, UFI, DDR и их смесей и/или сростков.
6. Система по п.1, в которой мелкопористое молекулярное сито содержит молекулярное сито с типом структурного скелета СНА.
7. Система по п.1, в которой, по меньшей мере, один переходный металл выбран из группы, состоящей из хрома (Cr), церия (Ce), марганца (Mn), железа (Fe), кобальта (Co), никеля (Ni), меди (Cu) и их смесей.
8. Система по п.1, в которой мелкопористое молекулярное сито, содержащее, по меньшей мере, один переходный металл, представляет собой Cu-замещенное молекулярное сито с типом структурного скелета СНА.
9. Система по п.1, в которой катализатор окисления аммиака находится в форме первого каталитического слоя, содержащего мелкопористое молекулярное сито, содержащее, по меньшей мере, один переходный металл.
10. Система по п.9, в которой катализатор окисления аммиака дополнительно содержит второй каталитический слой, содержащий металл платиновой группы, где первый каталитический слой расположен относительно второго каталитического слоя таким образом, чтобы выхлопные газы перед контактированием со вторым каталитическим слоем вступали в контакт с первым каталитическим слоем.
11. Система по п.10, в которой металл платиновой группы выбран из группы, состоящей из рутения (Ru), родия (Rh), палладия (Pd), рения (Re), иридия (Ir), платины (Pt) и их смесей.
12. Система по п.10, в которой мелкопористое молекулярное сито, содержащее, по меньшей мере, один переходный металл, в первом каталитическом слое представляет собой Cu-замещенное молекулярное сито с типом структурного скелета СНА; и металл платиновой группы во втором каталитическом слое представляет собой платину (Pt).
3
13. Способ уменьшения выбросов аммиака (ΝΗ), содержащий:
введение кислородсодержащего газа в газовый поток,
3
содержащий NH и имеющий значение параметра лямбда <1, чтобы обеспечить газовый поток, обогащенный кислородом; и
3
3
2
воздействие на газовый поток, обогащенный кислородом, катализатора окисления NH, содержащего, по меньшей мере, одно мелкопористое молекулярное сито, содержащее, по меньшей мере, один переходный металл для селективного окисления, по меньшей мере, части NH до N.
14. Способ по п.13, дополнительно содержащий перед стадией введения кислородсодержащего газа стадию:
x
3
воздействия на выхлопные газы, получаемые от сжигания богатых топливных смесей, тройного катализатора конверсии оксидов азота (ΝΟ), углеводородов (НС) и моноксида углерода (СО) с получением газового потока, содержащего ΝΗ и имеющего значение параметра лямбда <1.
2
3
15. Способ по п.13, в котором кислородсодержащий газ вводится для получения газового потока, обогащенного кислородом, с отношением O:NH в диапазоне приблизительно от 2:1 до приблизительно 1:1.
16. Способ по п.14, в котором выхлопные газы, получаемые от сжигания богатых топливных смесей, имеют температуру в диапазоне приблизительно от 400 до 650°C.
17. Каталитическое изделие, содержащее:
(a) каталитическую композицию, содержащую (i) мелкопористое молекулярное сито, содержащее структурный скелет, определяющий поры и содержащий узлы кристаллической решетки; и (ii) по меньшей мере, один переходный металл в атомарной форме, расположенный, по меньшей мере, в одном из упомянутых узлов кристаллической решетки, и в оксидной форме занимающий свободное положение, по меньшей мере, в одной из упомянутых пор; и
(b) подложку, на которой расположен упомянутый катализатор, где каталитическое изделие выполнено с возможностью окисления аммиака, образующегося при каталитической конверсии выхлопных газов, получаемых от сжигания богатых топливных смесей.
18. Каталитическое изделие по п.17, в котором мелкопористое молекулярное сито представляет собой мелкопористое медьсодержащее (Cu) молекулярное сито, содержащее приблизительно от 0,1 до приблизительно 20,0 масс.% меди в расчете на общую массу катализатора.
19. Каталитическое изделие по п.17, в котором каталитическая композиция дополнительно содержит второй каталитический слой, содержащий металл платиновой группы, и первый каталитический слой, содержащий (i) мелкопористое молекулярное сито и (ii), по меньшей мере, один переходный металл, где первый каталитический слой расположен непосредственно на втором каталитическом слое.
20. Каталитическое изделие по п.19, в котором мелкопористое молекулярное сито представляет собой мелкопористое медьсодержащее (Cu) молекулярное сито, содержащее приблизительно от 0,2 до приблизительно 4 масс.% меди в расчете на общую массу катализатора.
21. Система по п.1, в которой упомянутый катализатор окисления аммиака содержит первый каталитический слой, который содержит упомянутое мелкопористое молекулярное сито, и первый каталитический слой не включает в себя рутений (Ru), родий (Rh), палладий (Pd), рений (Re), иридий (Ir) и платину (Pt).
22. Способ по п.13, в котором, по меньшей мере, один переходный металл не включает в себя рутений (Ru), родий (Rh), палладий (Pd), рений (Re), иридий (Ir) и платину (Pt).
23. Каталитическое изделие по п.17, в котором каталитическая композиция содержит первый каталитический слой, содержащий (i) мелкопористое молекулярное сито, и (ii) по меньшей мере, один переходный металл, и в котором первый каталитический слой не включает в себя рутений (Ru), родий (Rh), палладий (Pd), рений (Re), иридий (Ir) и платину (Pt).